폴리 락트산 과 강인 화제 의 블 렌 드 로부터 섬유 를 형성 할 수 있 는지 를 입증 하 였 다 . 더욱 특히 는 , 실시 예 1 의 블 렌 드 중 몇 개 를 ( 샘플 2 , 3 , 4 및 5 ) , 미국 뉴저지 주 람세이 소재 의 워너 앤드 플라이 더러 코 포레이 션 에 의해 제조 된 , 컴 파 운 딩 을 위한 동방 향회 전 이축 압출기 ( ZSK - 30 , 직경 30 ㎜, 길 이 1328 밀리미터 ) 에 공급 하 였 다 . 압출기 는 공급 호퍼 로부터 다이 까지 연속 적 으로 1 내지 14 로 번호 매겨진 14 개 의 대역 을 가졌 다 . 제 1 배럴 # 1 은 20 파운드 / 시간 의 총 처리 량 으로 중량 식 공 급기 를 통해 수지 를 공급 받 았 다 . 수지 를 압출 하 는 데 사용 된 다이 는 4 밀리미터 만큼 이격 된 3 개 의 다이 개구 ( 직경 6 밀리미터 ) 를 가졌 다 . 압출 된 수지 가 형성 될 때 , " 이것 을 팬 - 냉각 되 는 컨베이어 벨트 상 에서 냉각 시키 고 콘 에 어 펠 렛 화기 를 사용 하 여 펠 렛 으로 형성 하 였 다 . 스 크류 속도 는 160 회 / 분 ( "" rpm "") 이 었 다 . 압출 된 수지 가 형성 될 때 ", 이것 을 팬 - 냉각 되 는 컨베이어 벨트 상 에서 냉각 시키 고 펠 렛 으로 형성 하 였 다 . 이어서 펠 렛 을 240 ℃ 의 온도 로 가열 된 압출기 에 공급 하 였 다 . 용융물 을 일 성분 방사 팩 ( 16 개 의 구멍 , 구멍 크기 0 . 600 ㎜) 을 통해 0 . 23 그램 / 구멍 / 분 의 속도 로 압출 하 여 , 연속 섬유 를 형성 하 고 , 이어서 이것 을 25 ℃ 의 온도 에서 송풍기 에 의해 공급 된 강제 로 만들 어 진 공기 를 사용 하 여 급 냉시 켰 다 . 이어서 연속 섬유 를 기계 적 으로 연신 시키 고 , 섬유 가 파단 될 때 까지 속도 가 증가 하 는 고데 롤 상 에서 수집 하 였 다 . 블 렌 드 를 섬유 로 가공 하 는 경우 에 , 가열 급 냉 은 섬유 를 수집 할 수 없 게 하 기 때문 에 , 가열 급 냉 을 사용 하 지 않 았 다 .